ТЕХНОЛОГИЧЕСКИЙ РЕЖИМ ДЛЯ Pt-Re БИМЕТАЛЛИЧЕСКИХ КАТАЛИЗАТОРОВ КОНВЕРСИИ ВОДЯНОГО ГАЗА КАТАЛИЗАТОРЫ

-1
1. Способ образования водорода посредством реакции конверсии водяного газа в присутствии катализатора конверсии водяного газа на основе Pt-Re, который включает проведение реакции конверсии водяного газа при температуре от 150 до 450°С; сырьевой газ, включающий до приблизительно 20 об.% СО и пар; газовая объемная скорость сырьевого газа, при этом составляет от 4500 до 50,000 ч, и уменьшение старения катализатора посредством контроля температуры, об.% СО, газовой объемной скорости осуществляется таким образом, чтобы описывалось следующей формулой:
20ч
-5
2
ΔТ(50)=(5,51+4,40·10·[VHSV·Pt(г/л)/7,4]-0,015·Т+0,049·% СО)-1,65,
где Т означает температуру в градусах С,
(% СО) означает содержание СО в газе сухого способа (без пара) в об.%,
VHSV означает газовую ежечасную объемную скорость для катализатора, содержащего 7,4 г Pt на литр,
20ч
2Oh
ΔТ(50) означает разницу температур при 50% конверсии СО, т.е. Т(50)изношенный 20 ч - Т (50)свежий, и ΔТ(50) имеет значение менее чем 7,0.
2. Способ по п.1, в котором температура составляет 200-400°С.
3. Способ по п.1, в котором катализатор на основе Pt-Re включает, по меньшей мере, один редкоземельный металл.
4. Способ по п.1, в котором сырьевой газ содержит 5-15 об.% СО.
5. Способ по п.1, в котором катализатор включает промотор.
6. Способ по п.1, в котором промотор содержит Мо.
7. Способ по п.1, в котором массовое соотношение Pt:Re составляет приблизительно 5:1 до 1:1.
-1
8. Способ образования водорода посредством реакции конверсии водяного газа в присутствии катализатора конверсии водяного газа на основе Pt-Re, включающий проведение реакции конверсии водяного газа при температуре >330°С; сырьевой газ, включающий до приблизительно 20 об.% СО и пара; газовую объемную скорость VHSV сырьевого газа, от менее чем 20,000 ч·Рt(г/л)/7,4.
-1
9. Способ образования водорода посредством реакции конверсии водяного газа в присутствии катализатора конверсии водяного газа на основе Pt-Re, включающий проведение реакции конверсии водяного газа при температуре 280-320°С; сырьевой газ, содержащий приблизительно 10-20 об.% СО и пара; газовую объемную скорость VHSV сырьевого газа менее чем 15,000 ч·Pt(г/л)/7,4.
-1
10. Способ образования водорода посредством реакции конверсии водяного газа в присутствии катализатора конверсии водяного газа на основе Pt-Re, включающий проведение реакции конверсии водяного газа при температуре 200-250°С; сырьевой газ, содержащий приблизительно 2-6 об.% СО и пара; газовую объемную скорость VHSV сырьевого газа менее чем <2,500 ч·Pt(г/л)/7,4.